Brevet FR2918920A1 — publié le 20090123

La présente invention concerne le domaine technique des pièces composites. L'invention a pour objet un procédé de fabrication d'une pièce composite composée d'un ensemble de nappes de fils de renfort superposées inclues, en partie au moins, dans une matrice polymérique, ladite pièce présentant au moins une zone courbe. L'invention trouve notamment application dans le domaine des pièces composites utilisées dans l'industrie automobile, aéronautique ou navale. La fabrication de pièces ou d'articles composites, c'est-à-dire comprenant, d'une part, un ou plusieurs renforts ou nappes fibreuses et, d'autre part, une matrice de résine de type thermoplastique, thermodurcissable ou un mélange des deux, peut, par exemple, être réalisée par un procédé dit "direct" ou par un procédé dit "indirect". Un procédé direct est défini par le fait qu'un ou plusieurs renforts fibreux sont mis en oeuvre à l'état "sec" (c'est-à- dire sans la matrice finale), la résine ou matrice, de type thermoplastique, thermodurcissable ou un mélange des deux, étant mise en oeuvre séparément, par exemple par injection dans le moule contenant les renforts fibreux (procédé "RTM", de l'anglais Resin Transfer Molding), par infusion (dans un moule, au travers de l'épaisseur des renforts fibreux : procédé "LRI", de l'anglais Liquid Resin Infusion ou procédé "RFI", de l'anglais Resin Film Infusion), ou bien encore par enduction/imprégnation manuelle au rouleau ou au pinceau, sur chacune des couches unitaires de renfort fibreux, appliquées de manière successive sur la forme. Un procédé indirect est défini par le fait que les fibres et la résine sont au préalable associées avant d'être mises en oeuvre et les renforts fibreux mis en oeuvre sont nommés préimprégnés. Pour les procédés RTM, LRI ou RFI, il faut en général tout d'abord fabriquer une préforme fibreuse de la forme de l'article fini désiré puis imprégner cette préforme d'une résine thermoplastique, thermodurcissable ou un mélange des deux. La résine est injectée ou infusée par aspiration puis thermocompressage pour entraîner son durcissement après polymérisation. Dans les renforts fibreux adaptés aux procédés directs, les fils de renfort sont généralement associés pour conférer un caractère unitaire à la pièce, appelée alors préforme, par un collage avec un liant polymérique dont le pourcentage en masse par rapport à la masse totale du renfort fibreux (c'est-à-dire fils de renfort + liant polymérique) varie de 0,1 à 25 %, et avantageusement de 3 à 10 %. Dans le cas des préimprégnés adaptés aux procédés indirects, le liant représente, quant à lui, de 20 à 60%, de préférence de 30 à 40 /a de la masse totale du renfort fibreux (c'est-à-dire fils de renfort + liant polymérique). Les pièces composites utilisées dans l'industrie automobile, aéronautique ou 5 navale, sont en particulier soumises à des exigences très strictes, en termes de propriétés mécaniques. Pour les applications dans le domaine aéronautique, aérospatiale, automobile, notamment, il est parfois nécessaire de disposer de pièces dont au moins une partie est destinée à constituer le contour d'une ouverture et présente, 10 par exemple, une forme du type annulaire ou ellipsoïdale, comme c'est par exemple le cas pour la constitution de châssis, tuyères, entrées de réacteurs, ou tout type d'éléments de renfort destiné à être positionné en bordure d'une ouverture ou à servir de renfort de zones trouées, tels que des éléments de renfort de bielle, d'encadrement de coin de porte, d'encadrement de hublot ou de 15 pare-brise. De telles pièces sont classiquement obtenues par drapage ou empilement de plis, ceux-ci pouvant être classiquement constitués de nappes de fils s'étendant de manière unidirectionnelle ou multiaxiale ou formant un tissu, les fils pouvant être associés, au sein d'une nappe, par un fil de couture ou un liant polymérique, 20 notamment sous la forme d'une poudre, d'un film, d'un voile ou d'un fil de liage thermofusible. Chaque pli peut, par exemple, être obtenu par dépose de fils sur une surface de dépose. Dans le domaine des composites, les fils sont composés d'un ensemble de filaments s'étendant sensiblement parallèlement les uns aux autres. Les fils 25 présentent donc une certaine largeur. En fonction de la pièce finale souhaitée, il peut être souhaité de disposer d'une nappe ou pli dans laquelle les fils empruntent des trajectoires courbes, par exemple du type spirale, ellipsoïdale ou encore une trajectoire comportant au moins deux directions principales formant entre elles un angle différent de 0 ou 180 et reliées entre elles par une portion d'arc de cercle. 30 Aussi, les inventeurs ont constaté que, dans ces cas notamment, lorsque, sur la surface de dépose, qui peut être plane ou non plane, les fils empruntent des trajectoires non rectilignes, et notamment courbes, des ondulations sont observées, ce qui entraîne une non-homogénéité du dépôt. Les inventeurs ont mis en évidence que ces ondulations provenaient du fait que les filaments situés au niveau des deux trajectoires extrêmes du fil devaient suivre des trajectoires de longueurs différentes. Les trajectoires extrêmes désignent les deux trajectoires que suit le fil de part et d'autre de sa largeur (c'est-à-dire au niveau de ses bords externes), mesurée parallèlement à sa surface de dépose. La Figure 1 illustre ce phénomène dans le cas d'un fil déposé sur une surface plane selon une trajectoire en arc de cercle. Le fil F présente une largeur mesurée parallèlement à la surface de dépose. La trajectoire T que suit la fibre moyenne (ou filament médian) du fil F est une portion d'arc de cercle de rayon R sur un angle O. Il apparaît donc que la longueur de la trajectoire que doit suivre le fil n'est pas la même sur toute sa largeur I, les trajectoires extrêmes TI et T2 présentant des longueurs différentes. En effet, à l'extérieur de l'arc de cercle, la trajectoire T2, dite externe ou maximale, est un arc de cercle de rayon R2 et à l'intérieur de l'arc de cercle, la trajectoire TI, dite interne ou minimale, est un arc de cercle de rayon R2. La trajectoire Ti présente donc une longueur LI égale à OR1 et la trajectoire T2 une longueur L2 égale à OR2, L2 étant supérieure à L1. Par conséquent, au niveau de la trajectoire interne Tl, les filaments, qui ne présentent aucune élasticité, ont une longueur qui est en fait égale à la longueur L2, supérieure à leur trajectoire, ce qui entraîne un phénomène d'ondulation dû à la présence de longueur de filaments hors du plan de dépose. De telles irrégularités sont susceptibles de présenter des points de faiblesses prématurées lors de sollicitations mécaniques et donc d'entraîner une chute des performances mécaniques de la pièce obtenue. Dans ce contexte, la présente invention se propose d'apporter un procédé de fabrication de pièces composites permettant de remédier à ces inconvénients. L'invention concerne donc un procédé de fabrication d'une pièce composite composée d'un ensemble de nappes de fils de renfort superposées inclues, en partie au moins, dans une matrice polymérique, ladite pièce présentant au moins une zone courbe, procédé dans lequel sont mises en oeuvre des étapes de drapage ou d'empilement de pli caractérisé en ce que, dans au moins une région adjacente à une zone courbe, au moins une étape d'empilement ou de drapage est réalisée avec un pli en matériau composite, comprenant une nappe, nommée nappe de fils torsadés , composée d'au moins un fil de renfort torsadé. Selon un mode de réalisation particulier de l'invention, la zone courbe correspond à un bord courbe de la pièce et les fils torsadés de la nappe de fils torsadés s'étendent selon une trajectoire sensiblement parallèle au bord courbe. Par bord , on entend aussi bien un bord externe, situé à une extrémité de la pièce, qu'un bord interne qui délimite une ouverture ou une zone trouée au sein de la pièce. Dans la suite de la description, on nommera pli de nappe de fils torsadés un pli composé de fils torsadés associés au sein du pli grâce à une résine ou liant polymérique et positionné au niveau d'une zone ou d'un bord courbe. Par fil de renfort torsadé , on entend un fil auquel on a appliqué une torsion, c'est-à-dire une rotation relative des bords externes du fil, autour de sa fibre moyenne, de manière à décrire une ellipse. Au sein d'une nappe de fils torsadés , chaque fil est torsadé individuellement. Par nappe de fils , on entend un ensemble de fils s'étendant sensiblement parallèlement à une surface. A titre d'exemple, non limitatif, dans une nappe de fils, les fils peuvent, par exemple, tous s'étendre selon une même direction, parallèlement les uns aux autres et ainsi former une nappe unidirectionnelle. Les fils peuvent encore s'étendre selon au moins deux directions, par exemple orthogonale l'une par rapport à l'autre, et ainsi former un multiaxial. Les fils peuvent encore être disposés de manière à former un tissu, ou encore une nappe de fils torsadés telle que définie dans le cadre de l'invention. Un pli est constitué d'une nappe de fils, dans laquelle les fils peuvent, éventuellement être associés, au sein de la nappe, par couture ou par collage, au moyen d'un liant polymérique, notamment sous la forme d'une poudre, d'un film, d'un voile ou d'un fil de liage thermofusible. La description qui suit, en référence aux figures annexées, permet de mieux comprendre l'invention La Figure 1 présente schématiquement le phénomène d'ondulation observé dans le cas de la dépose d'un fil non torsadé sur une surface, selon une trajectoire sur une surface de dépose, la dite trajectoire présentant au moins une zone courbe sur la surface de dépose. La Figure 2B est une photo d'un pli de nappe de fils torsadés, la Figure 2A étant une photo d'un pli analogue dans le cas de fils non torsadés. Les Figure 3 et 4 représentent des vues de dessus de plis de nappe de fils torsadés. La Figure 5 représente le repère utilisé pour la détermination de l'orientation des fils au sein d'une pièce, le 0 étant positionné selon l'axe principal 5 de la pièce. La Figure 6 représente une pièce obtenue par empilement de plis. La Figure 7 est une photo d'un pli de nappe de fils torsadés, sous la forme d'un disque, analogue à celui présenté Figure 3. La Figure 8 représente schématiquement un dispositif de dépose d'une 10 nappe de fils torsadés. Les Figures 9A et 11 sont des vues en perspective de pièces conformes à l'invention. La Figure 9B est une vue selon la coupe XIB de la pièce présentée Figure 9A. La Figure 10 présente, sous la forme de tableaux, l'évolution des diamètres 15 externes des disques, ainsi que les empilements réalisés dans l'exemple 3 selon l'invention. La Figure 12 présente, sous la forme de tableaux, l'orientation des disques, l'évolution de leur diamètre externe, ainsi que les empilements réalisés dans l'exemple comparatif C3. 20 La Figure 13 représente schématiquement un dispositif permettant de tester les performances mécaniques en traction des pièces obtenues. Les Figures 14 et 15 illustrent des étapes préparatoires à la réalisation des tests mécaniques en traction. Les Figures 16A et 16B présentent respectivement des photos des pièces 25 selon l'exemple comparatif Cl et selon l'Invention, après le test mécanique en traction. De façon avantageuse, dans la nappe de fils torsadés , le fil est torsadé de façon à au moins compenser les différences de longueur que présentent les trajectoires extrêmes du fil de part et d'autre de sa largeur mesurée parallèlement 30 à la surface de la nappe. Notamment, dans le cas d'une pièce sensiblement plane, le pli de nappe de fils torsadés pourra être positionné de manière à s'étendre, au niveau de la région adjacente à un bord courbe, dans un plan perpendiculaire au bord courbe. Ainsi, la torsion appliquée sur les fils de la nappe de fils torsadés permet d'éviter les ondulations dues aux surlongueurs qui seraient normalement constatées, en l'absence de torsion. Dans le cadre de l'invention, l'application d'une torsion permet d'éviter les ondulations constatées avec la dépose de fil non torsadé. La Figure 2 présente deux photos : la Figure 2A présente un pli obtenu par dépose de fils non torsadés, alors que la Figure 2B présente un pli obtenu par dépose de fils torsadés. Dans le deuxième cas, le pli obtenu est plus homogène et sans ondulation, puisque la torsion permet d'obtenir une homogénéité de la longueur des filaments à l'intérieur du fil. En effet, un fil est en général constitué d'un ensemble de fils ou filaments et comporte, en général, dans le cas des fils de carbone, de 3 000 à 80 000 filaments, avantageusement de 12 000 à 24 000 filaments. Les fils de renfort utilisés dans le cadre de l'invention sont, de préférence, en une matière choisie parmi le carbone, les céramiques, verres, silices ou aramides, le carbone étant particulièrement préféré. Les céramiques utilisables sont notamment le carbure de silicium et les oxydes réfractaires, par exemple, alumine et zircone. De façon, particulièrement préférée, dans le cadre de l'invention, des fils de carbone de 3 à 24K, sont utilisés. Les fibres constitutives peuvent être discontinues, craquées ou de préférence continues. Les fils utilisés présentent en général une section droite transversale sensiblement circulaire (qualifiés de fils ronds) ou, de préférence, sensiblement parallélépipédique ou elliptique (qualifiés de fils plats). Ces fils présentent une certaine largeur et épaisseur. A titre d'exemple, un fil plat, c'est-à-dire avant application de la torsion, de carbone de 3K et d'un titre de 200 tex présente généralement une largeur de 1 à 3 mm, un fil plat de carbone de 12K et d'un titre de 446 tex, une largeur de 2 à 5 mm, un fil plat de 12K d'un titre de 800tex, une largeur entre 3 et 7mm, et un fil plat de carbone de 24K et d'un titre de 1600 tex, une largeur de 5 à 12 mm. Un fil plat de carbone de 3 000 à 24 000 filaments présentera donc le plus souvent une largeur de 1 à 12 mm. Un tel résultat, à savoir l'absence d'ondulation au sein de la nappe de fils torsadés peut être atteint, par exemple, en utilisant une nappe de fils torsadés, dans laquelle le fil de renfort présente une torsion minimale correspondant à 1 tour par longueur de trajectoire égale à 7r/2 x rayon minimal de la trajectoire interne du fil, soit une torsion par mètre de 1000/(n/2 x rayon minimal en mm de la trajectoire interne du fil). A titre d'exemple, une torsion de 10 à 100t/m pourra être appliquée. Selon une première variante de réalisation, la nappe de fils torsadés peut être réalisée avec au moins un fil de carbone de 3K et de 200 tex présentant une torsion de 10 à 70t/m, préférentiellement de 15 à 40t/m, notamment lorsque le rayon interne minimal de la trajectoire du fil est compris dans la gamme allant de 10 à 500 mm. Selon une autre variante de réalisation, la nappe de fils torsadés peut être réalisée avec au moins un fil de carbone de 6K et de 223 tex présentant une torsion de 15 à 80t/m, préférentiellement de 50 à 70t/m, notamment lorsque le rayon interne minimal de la trajectoire du fil est compris dans la gamme allant de 10 à 500 mm. Selon encore une autre variante de réalisation, la nappe de fils torsadés peut être réalisée avec au moins un fil de carbone de 6K et de 400 tex présentant une torsion de 15 à 80t/m, préférentiellement de 40 à 60t/m, notamment lorsque le rayon interne minimal de la trajectoire du fil est compris dans la gamme allant de 10 à 500 mm. Selon encore une autre variante de réalisation, la nappe de fils torsadés peut être réalisée avec au moins un fil de carbone de 12K et de 446 tex présentant une torsion de 10 à 80t/m, préférentiellement de 10 à 60t/m est déposé, notamment lorsque le rayon interne minimal de la trajectoire du fil est compris dans la gamme allant de 10 à 500 mm. Pour un rayon interne minimal inférieur à 50 mm, une torsion de 40 à 60t/m est, de préférence, appliquée. Pour un rayon interne minimal supérieur à 50 mm, une torsion de 10 à 40t/m est, de préférence, appliquée. Selon un autre mode de réalisation particulier, la nappe de fils torsadés peut être réalisée à partir d'un seul ou d'une série de fils de renfort dont la torsion est soit de type S, soit de type Z, préférentiellement de type S lorsque la dépose est effectuée, lors de la réalisation de la nappe de fils torsadés sur la zone courbe de la trajectoire du ou des fils, dans le sens horaire. Pour les définitions de ce que l'on entend par torsion de type S ou Z, on pourra se référer à l'ouvrage Handbook of Weaving , p 16-17 de Sabit Adanur, Professor, department of Textile Engineering, Auburn, USA, ISBN 1-58716-013-7. Dans les modes de réalisation préférés de l'invention, les plis sont composés de fils de renfort en un matériau choisi parmi les matériaux suivants : carbone, verre, aramide, silice, céramique et leurs mélanges. Dans d'autres modes de réalisation préférés de l'invention, les plis sont composés d'au moins un fil de renfort constituant une nappe et le caractère cohérent de chaque pli peut être assuré directement par le positionnement des fils dans le cas d'un tissu ou dans le cas d'un unidirectionnel ou d'un multiaxial par couture ou par un liant polymérique, agissant par collage, choisi parmi les polymères thermodurcissables, les polymères thermoplastiques et les mélanges desdits polymères, éventuellement sous la forme de poudre, ou de résine auto-adhésive ou hot-melt. Dans la cas des plis de nappe de fils torsadés, les fils sont associés entre eux au sein de la nappe, grâce à un liant polymérique, qui agit par collage. Selon un mode de réalisation de l'invention, l'ensemble des plis, présente un pourcentage en masse de liant polymérique par rapport à la masse totale des plis (c'est-à-dire fils de renfort + liant polymérique) compris dans la gamme allant de 0,1 à 25 %, et avantageusement de 3 à 10 %. Selon un autre mode de réalisation de l'invention, l'ensemble des plis, présente un pourcentage en masse de liant polymérique par rapport à la masse totale des plis (c'est-à-dire fils de renfort + liant polymérique) est compris dans la gamme allant de 20 à 60 %, et avantageusement de 30 à 40 %. Ces pourcentages sont donnés pour l'ensemble total des plis, chaque pli pouvant bien entendu présenter un taux de liant polymérique différent. Néanmoins, de façon avantageuse, le pourcentage de liant que contient chaque pli sera relativement homogène. Selon une variante de réalisation de l'invention, le procédé selon l'invention est mis en oeuvre pour la réalisation d'une pièce composite comportant un bord courbe qui délimite une ouverture et comprend au moins une étape de drapage ou d'empilement, sur au moins une zone adjacente à ce bord courbe, d'au moins un pli en matériau composite, comprenant une nappe, nommée nappe de fils torsadés , composée d'au moins un fil de renfort torsadé, s'étendant selon une trajectoire sensiblement parallèle au bord courbe. Pour la réalisation de telles pièces notamment, la nappe de fils torsadés est, par exemple, composée d'un seul fil torsadé déposé bord à bord selon des trajectoires sensiblement parallèles les unes aux autres ou d'une série de fils torsadés s'étendant sensiblement parallèlement les uns aux autres et de façon jointive. Selon un mode de réalisation particulier, la nappe de fils torsadés est 5 composée d'une spirale de fils torsadés, chaque spire étant jointive avec la suivante. En particulier, la nappe de fils torsadés est composée d'un seul fil torsadé déposé bord à bord selon des trajectoires sensiblement parallèles les unes aux autres (à l'exception des points de rebroussement) ou d'une série de fils 10 torsadés déposés sensiblement parallèlement les uns aux autres et de façon jointive. En fonction des possibilités autorisées par le grammage, le titre et la torsion des fils utilisés, les fils sont positionnés pour minimiser, voire éviter la présence de jour entre deux fils voisins. Un tel exemple de réalisation où le pli se présente sous la forme d'un ruban courbe, est par exemple illustré, de façon 15 schématique, Figure 3. Selon un exemple de réalisation, un fil est déposé de manière à former une spirale de fils torsadés, chaque spire étant déposée bord à bord avec la suivante. Un tel exemple de réalisation où le pli se présente sous la forme d'un disque, est, par exemple, illustré, de façon schématique, Figure 4. De telles nappes torsadées peuvent être obtenues par dépose de fils torsadés sur 20 une surface non plane, ou de préférence, sur une surface plane, lorsque la pièce composite à réaliser présente une surface sensiblement plane. Dans le cadre de l'invention, le procédé comprend des étapes d'empilement ou de drapage d'autres plis, par exemple de plis de nappes unidirectionnelles, de multiaxiaux, et/ou de tissus. Ces plis sont découpés de manière à présenter la 25 forme souhaitée, notamment au niveau de la zone ou du bord courbe de la pièce. Il est possible d'alterner pli de nappe de fils torsadés avec un autre pli ou bien d'insérer un pli de nappe de fils torsadés entre une série de deux, trois, quatre ou plus d'autres plis. Au niveau de la zone courbe, un ou plusieurs plis de nappe de fils torsadés pourront être empilés ou drapés. Le pli ou les plis de nappe de 30 fils torsadés peut ou peuvent être positionnés localement, c'est-à-dire uniquement à proximité d'une zone adjacente à un bord courbe, ou encore, s'étendre sur toute la longueur de la pièce. De façon avantageuse, les étapes d'empilement ou de drapage de plis de nappes unidirectionnelles ou de tissus sont réalisées en orientant les fils des nappes, de manière à obtenir des pourcentages massiques de fibres au sein des plis de la pièce composite autres que les plis de nappe de fils torsadés , orientées dans les directions faisant un angle de 0 , 45 ou 135 , et 90 avec l'axe principal de la pièce, de 25/50/25, 40/40/20, 50/40/10 ou 10/80/10. L'axe principal de la pièce est généralement le plus grand axe de la pièce. Le 0 se confond avec cet axe et les angles 45, 35 et 90 sont représentés sur la Figure 5. Dans la majorité des cas, le pourcentage correspondant aux orientations 45 et 135 est réparti, à parts égales, entre ces deux orientations. Le choix des orientations 40/40/20, 50/40/10, permet d'optimiser les performances de la pièce obtenues en fonction des efforts auxquels la pièce est soumise et le gain de masse souhaitée. Avec une orientation 25/50/25, la pièce obtenue, que se soit par un procédé direct ou indirect, est quasi-isotrope et aucune direction n'est privilégiée. L'orientation 40/40/20 sera principalement utilisée avec des plis de nappes unidirectionnelles préimprégnées, par exemple de 134 g/m2, 194 g/m2 ou 268 g/m2, pour l'obtention de pièces par procédé indirect. L'orientation 50/40/10 sera principalement utilisée avec des plis de multiaxiaux ou de tissus, pour l'obtention de pièces par procédé direct ou indirect. Le drapage 50/40/10 pourra également être utilisé pour des nappes de grammage inférieur ou égal à 220g/m2. L'orientation 10/80/10 conduit à des pièces fortement orientées, et sera, par exemple, utilisée pour des applications de type poutrelle ou poutre, où se produisent de fortes sollicitations en torsion. Le procédé selon l'invention peut être mis en oeuvre pour la réalisation de tout type d'éléments de renfort destiné à être positionné en bordure d'une ouverture ou à servir de renfort de zones trouées, de pièces nécessitant un renfort local courbe, ou de pièces comportant une ouverture nécessitant un renfort local courbe, tels que des éléments de renfort d'encadrement pour coin de porte, trappe d'accès, trou d'homme ou trappe de visite, des encadrements de hublot ou de pare-brise, des chapes de bielle, des attaches de bielles, des alésages pour assemblage, des pièces d'attache ou des pièces comportant toute autre zone d'introduction de charge, telle qu'une zone de fixation. La présente invention a également pour objet, les pièces composites susceptibles d'être obtenues par le procédé selon l'invention. En particulier, l'invention concerne également une pièce en matériau composite composée d'un ensemble de nappes de fils de renfort superposées inclues, en partie au moins, dans une matrice polymérique, ladite pièce présentant au moins une zone courbe, caractérisée en ce que, au moins une région adjacente à une zone courbe, comporte une nappe, nommée nappe de fils torsadés , composée d'au moins un fil de renfort torsadé. Selon un mode de réalisation particulier, la zone courbe correspond à un bord courbe de la pièce et les fils torsadés de la nappe de fils torsadés s'étendent selon une trajectoire sensiblement parallèle au bord courbe. Une tel mode de réalisation est, par exemple, illustré Figure 6. Un bord externe 1 de la nappe de fils torsadés 2 constitue, avec les bords externes 31 à 3n des autres nappes 41 à 4n sur lesquelles elle est empilée, le bord courbe 5 de la pièce I. Notamment, dans le cas d'une pièce sensiblement plane, la nappe de fils torsadés est positionnée de manière à s'étendre dans un plan sensiblement perpendiculaire au bord courbe. La ou les nappes torsadées peut ou peuvent être positionnées localement, c'est-à-dire uniquement à proximité d'une région adjacente à une zone ou un bord courbe de la pièce comme ce sera le cas de l'exemple 3a) qui sera détaillé par la suite, ou encore, s'étendre sur toute la surface de la pièce. De façon avantageuse, chaque nappe de fils torsadés est constituée d'un seul et unique fil ou d'une série de fils qui présentent tous la même composition, largeur et torsion. Toutes les variantes, décrites précédemment pour le procédé selon l'invention, s'applique mutatis mutandis aux pièces composites selon l'invention. Dans un premier temps, la constitution d'un pli de nappe de fils torsadés va être détaillée. Dans le cadre de l'invention, pour la réalisation d'un pli de nappe de fils torsadés , une torsion déterminée est appliquée au fil avant sa dépose. Une telle torsion peut, par exemple, être obtenue au moyen d'une retordeuse. En théorie, pour éviter les surlongueurs de filaments, il suffirait d'appliquer une torsion de 1 tour à répartir sur la longueur de la trajectoire sur laquelle le fil présente des trajectoires extrêmes différentes (qui correspondent aux trajectoires des bords externes du fil). A titre d'exemple, dans le cas d'un fil de carbone de 3K et de titre 200 tex, une torsion de 10 à 70t/m, préférentiellement de 15 à 40t/m sera appliquée ; dans le cas d'un fil de carbone de 6K et de 223 tex, une torsion de 15 à 80t/m, préférentiellement de 50 à 70t/m sera appliquée, et dans le cas d'un fil de carbone de 6K et de 400 tex, une torsion de 15 à 80t/m, préférentiellement de 40 à 60t/m sera appliquée. La torsion appliquée sera ajustée par l'homme du métier en fonction du rayon minimal interne (plus faible rayon qu'empruntent les bords externes du fil) que présente le ou les fils sur l'ensemble de la nappe de fils torsadés à réaliser. De façon préférée, la nappe de fils torsadés est réalisée avec un minimum de fils nécessaires pour minimiser les points d'arrêt. Lorsque plusieurs fils sont déposés parallèlement les uns aux autres, simultanément ou successivement, la même torsion sera, de préférence, appliquée à l'ensemble des fils constitutifs de la nappe de fils torsadés . Pour déterminer la torsion à appliquer, on appliquera, préférentiellement, à l'ensemble des fils, la torsion nécessaire pour avoir un dépôt satisfaisant au niveau de la trajectoire du fil quiprésente le rayon de courbure interne minimal, cette torsion étant forcément suffisante pour obtenir un dépôt sans ondulation dans les parties de la trajectoire où le fil (ou les autres fils) présente un rayon de courbure interne supérieur. Dans le cadre de l'invention, pour la réalisation d'une nappe de fils torsadés , on appliquera, de préférence, une torsion minimale correspondant à 1 tour par longueur de trajectoire égale à 7c/2 x rayon minimal de la trajectoire interne du fil, au fil de renfort, soit une torsion par mètre de 1000/(Tc/2 x rayon minimal en mm de la trajectoire interne du fil). A titre d'exemple, une torsion de 10 à 100t/m pourra être appliquée. La largeur et le titre du fil correspondent, soit à la largeur moyenne mesurée du fil, soit de préférence à la largeur donnée par le fournisseur. Le rayon minimal de la trajectoire interne du fil est déterminé de la façon suivante. On calcule sur toute la trajectoire du fil, pour chaque zone dans lesquelles la trajectoire sur la surface de dépose n'est pas rectiligne, le rayon de la trajectoire interne T1 du fil et on prend le plus petit rayon obtenu sur l'ensemble de ces zones. Lorsqu'une série de fils parallèles les uns aux autres sont déposés, simultanément ou successivement, on prendra le plus petit rayon obtenu sur l'ensemble des trajectoires des fils, de manière à, de préférence, appliquer à l'ensemble des fils une seule et même torsion. Lors de la constitution d'un pli de nappe de fils torsadés , le ou les fils sont déposés sur une surface de dépose. La liaison des fils sur la surface de dépose est réalisée par collage, grâce à un liant polymérique. Aucune liaison par couture ou tricotage n'est réalisée. Par liant polymérique, on entend une composition polymérique contenant un polymère ou un mélange de polymères, notamment un polymère thermoplastique ou un système thermodurcissable comprenant ou non un durcisseur et/ou un accélérateur. Le liant polymérique peut être utilisé soit en quantité juste suffisante pour lier les fils à la surface sur laquelle ils sont déposés, soit en quantité suffisante pour également jouer le rôle de matrice dans la pièce composite finale : le liant représente, alors, de 20 à 60%, de préférence de 30 à 40 % de la masse totale du renfort fibreux (c'est-à-dire fils de renfort + liant polymérique). Le pli peut être directement obtenu avec le pourcentage de liant souhaité ou bien, subir avant son drapage ou empilement, une étape intermédiaire d'imprégnation pour obtenir le pourcentage souhaité, selon un cycle de température et de pression fonction de la nature de la résine thermodurcissable, thermoplastique ou du mélange des deux utilisé, et connu de l'homme de métier. II est également possible dans certains cas, notamment dans le cas de l'utilisation d'un voile ou d'un film, même lorsque le taux de liant polymérique correspond au taux final souhaité, d'effectuer une étape intermédiaire de traitement thermique, afin d'imprégner les fils. Selon un mode de réalisation préféré d'une nappe de fils torsadés , utilisée dans le cadre de l'invention, les fils utilisés, peuvent être, secs avant dépose, c'est-à-dire qu'ils ne sont ni imprégnés, ni enduits, ni associés à un quelconque liant polymérique avant leur passage dans les moyens de torsion, ni, de préférence, avant leur dépose. Aussi, le fil est constitué essentiellement de fibres ou de filaments qui représentent au moins 98% de sa masse, le taux massique d'ensimage standard pouvant représenter au plus 2% de la masse du fil. Dans ce cas, le liant polymérique est appliqué sur la surface de dépose, soit en amont de la dépose, soit au fur et à mesure de la dépose. La surface de dépose peut donc être recouverte d'un film, d'un voile ou d'une poudre de liant polymérique. Selon une forme de réalisation préférée d'un pli de nappe de fils torsadés , il est utilisé, en tant que liant polymérique, une poudre thermoplastique ou une poudre thermodurcissable ou, encore, un mélange des deux. Parmi les poudres thermoplastiques utilisables, il est possible de citer, à titre d'exemples non limitatifs, les poudres de polyoléfine, de polyamide, de Polyéthersulfone (PES) , de Poly(Sulfure de Phénylène) (PPS), PolyEtherEtherCétone (PEEK), ou Polyétherimide (PEI), tandis que, parmi les poudres thermodurcissables, il est possible de citer, à titre d'exemples non limitatifs, les poudres de polymères époxydes avec ou sans agent durcisseur, les poudres phénoliques, les poudres de polyester. Le procédé prévoit alors d'assurer un chauffage de la zone de dépose du fil de renfort. Ce chauffage peut être réalisé, soit au niveau du point de dépose du fil de renfort par une résistance chauffante intégrée au dispositif de dépose du fil, soit au moyen d'une source rayonnante de chaleur dirigée vers la zone de dépose du fil de renfort. Pour la réalisation d'un pli de nappe de fils torsadés , il peut également être mis en oeuvre une surface de support temporaire préalablement recouverte, en partie au moins, par un liant polymérique choisi parmi les poudres thermoplastiques et thermodurcissables, éventuellement en mélange, les colles auto-adhésive ou les colles hot-melt, les voiles thermoplastiques et thermodurcissables, éventuellement en mélange, nécessitant une activation thermique. Pour la réalisation d'un pli de nappe de fils torsadés , il est également possible de mettre en oeuvre, en tant que liant polymérique, une colle, de même nature chimique que les poudres ci-dessus, utilisée sous forme fondue encore appelée hot-melt . Cette résine hot-melt est alors déposée sur le support de dépose, soit au fur et à mesure de la dépose du fil de renfort et en amont de la dépose du fil de renfort, soit lors d'une étape antérieure. Selon un autre mode de réalisation, pour la réalisation d'un pli de nappe de fils torsadés , il est mis en oeuvre, en tant que liant polymérique, une solution ou une émulsion pulvérisable d'au moins une résine adhésive, telle que, par exemple mais non exclusivement, une résine polyacrylique, polyvinylique ou polyuréthane. Selon un autre mode de réalisation néanmoins non préféré, pour la réalisation d'un pli de nappe de fils torsadés , il est possible d'associer le fil au liant polymérique, en amont de sa dépose. Ceci peut être fait par mise en oeuvre d'un fil thermoplastique guipé sur le fil de renfort qui est alors chauffé au niveau de son point de dépose. Le fil thermoplastique peut être de toute nature appropriée et, par exemple mais non exclusivement, comprendre un fil en Polyamide, Polyoléfine, Polyéthersulfone (PES), PolyétherétherCétone (PEEK), Poly(Sulfure de Phénylène) (PPS), ou Polyétherimide (PEI). II est également possible de mettre en oeuvre un liant polymérique, intimement liée au fil de renfort pour former un fil de renfort hybride. Ainsi, il est possible d'utiliser, en tant que liant polymérique des filaments de matière thermoplastique ou thermodurcissable, par exemple de la famille des phénoxy, de même nature que les fils thermoplastiques ci-dessus, qui seront mélangés à des filaments de matériau de renfort, mélange qui sera filé pour former un fil de renfort hybride. Lors de la constitution d'un pli de nappe de fils torsadés, le fil de renfort est, de préférence, déposé de façon continue ou, au contraire, en segments discontinus. Il est avantageux, par exemple dans le cas d'une dépose d'un fil en spirale, de déposer le fil de manière continue, sur la longueur maximale du fil, de manière à minimiser, voire éviter les points de coupure. Dans le cas de réalisation de nappe de fils torsadés présentant une partie rectiligne et une partie dite de coin, où les fils sont déposés selon une portion d'arc de cercle comme présenté Figure 2B ou 3, il pourra être avantageux de déposer simultanément une série de fils parallèles, de manière à couvrir en une seule fois la largeur de la nappe de fils torsadés souhaitée. Afin de pouvoir donner avec précision la trajectoire souhaitée au fil, lors de la constitution d'un pli de nappe de fils torsadés , et que celui-ci la conserve après sa dépose, celui-ci sera amené, sans tension ou avec un minimum de tension jusqu'au point de dépose, de manière à ce que celui-ci soit déposé à l'état de repos. Lors de la constitution d'un pli de nappe de fils torsadés , en fonction de la nature du fil de renfort et du liant polymérique utilisé, il sera appliqué, sur le fil de renfort lors de sa dépose, une pression comprise entre 0,01 bar et 30 bar et, de préférence, comprise entre 0,1 bar et 1 bar. De même, selon la nature du liant polymérique utilisé et du fil de renfort et, plus particulièrement, en cas d'utilisation d'un liant polymérique thermoplastique ou thermo-adhésif, le point de dépose du fil de renfort sera chauffé à une température comprise entre 50 C et 450 C et, de préférence, comprise entre 50 C et 150 C. La constitution de la pièce composite nécessite le drapage et l'empilement d'autre plis, en plus du ou des plis de nappe de fils torsadés . Pour les autres plis, notamment comprenant une nappe unidirectionnelle ou multiaxiale, les fils seront également le plus souvent associés, au sein de chaque pli, par couture ou encore par collage grâce à un liant polymérique tel que précédemment défini, dont le pourcentage en masse est choisi, en fonction du procédé direct ou indirect sélectionné pour la réalisation de la pièce finale. Dans le cas de pli de nappe tissée, la présence d'un liant polymérique n'est pas nécessaire, la cohésion de la nappe pouvant être assurée par le tissage. Le liant permet également, si besoin, d'assurer le maintien des plis entre eux, soit lors de la constitution intermédiaire d'une préforme, dans le cas des procédés directs, soit grâce à la pégosité (communément appelée tack ) du liant polymérique à température ambiante, dans le cas des procédés indirects. Ensuite, si la quantité de liant polymérique présente dans l'ensemble des plis n'est pas suffisante pour réaliser la matrice polymérique (cas d'un procédé direct), une résine ou matrice, de type thermoplastique, thermodurcissable ou un mélange des deux, est alors ajoutée, par exemple par injection dans le moule contenant les plis (procédé "RTM", de l'anglais Resin Transfer Molding), par infusion (dans un moule, au travers de l'épaisseur des plis : procédé "LRI", de l'anglais Liquid Resin Infusion ou procédé "RFI", de l'anglais Resin Film Infusion), ou bien encore par enduction/imprégnation manuelle au rouleau ou au pinceau, sur chacun des plis, appliqués de manière successive sur la forme du moule utilisé. La matrice utilisée peut être de même nature que le liant polymérique ou du moins, compatible avec ce dernier. Si les différents plis utilisés sont des préimprégnés qui contiennent une quantité de liant polymérique suffisante pour la réalisation de la pièce, il n'est pas nécessaire d'ajouter une matrice polymérique complémentaire, la matrice polymérique étant alors constituée par le liant polymérique présent dans les plis de préimprégnés. Les plis de préimprégnés peuvent être directement fournis avec le taux de liant polymérique souhaité ou être soumis préalablement, à leur drapage ou empilement, à une étape intermédiaire d'imprégnation selon un cycle de température et de pression fonction de la nature de la résine thermodurcissable, thermoplastique ou du mélange des deux, et connu de l'homme de métier. Il est également possible dans certains cas, notamment dans le cas de l'utilisation d'un voile ou d'un film, même lorsque le taux de liant polymérique correspond au taux final souhaité, d'effectuer une étape intermédiaire de traitement thermique, afin d'imprégner les fils. La pièce composite est ensuite obtenue après une étape de traitement 5 thermique. Au final, pour les matrices thermodurcissables, la pièce composite est obtenue selon un cycle classique de traitement thermique des polymères considérés recommandé par les fournisseurs de ces polymères, et connu de l'homme du métier. Cette étape ultérieure de traitement thermique, conduisant au 10 polymère thermodur correspondant, est classiquement employée dans les différents procédés de réalisation de pièces composites de l'art antérieur. Pour les polymères thermoplastiques, la pièce composite est obtenue généralement par un cycle de consolidation classique des polymères considérés, en effectuant un traitement thermique à une température supérieure notamment 15 au point de fusion, recommandé par les fournisseurs de ces polymères, et connu de l'homme du métier. Les exemples ci-après permettent d'illustrer l'invention. 20 Exemple 1 de réalisation d'un pli de nappe de fils torsadés Une spirale telle que représentée sur la représentation schématique de la Figure 4 ou sur la photo de la Figure 7, de diamètre D; interne de 15 mm et de diamètre externe De est réalisée par dépose de fil de carbone 3K de 200 tex (HTA 5131 de la société Tenax) torsadé avec une torsion de 50 t/m. Le pas p de dépose 25 entre 2 trajectoires moyennes consécutives est de 0,98 mm. Le fil est déposé selon une spirale sur un papier silicone poudré à 15 g/m2 avec une résine époxy contenant un durcisseur (E01, de la société Hexcel). Le pli obtenu présente une épaisseur de 0,2 mm. Le dispositif schématisé sur la Figure 8 est mis en oeuvre. Le fil F est 30 amené, sans tension au niveau du doigt de dépose 11 dans lequel une résistance chauffante 12 à une température de 300 C est intégrée. Le fil est appliqué sur la surface au moyen d'un rouleau applicateur 13 de 2 mm de rayon avec une pression au contact de 10KPa. La vitesse de défilement du fil est synchronisée avec la vitesse d'avancement du doigt de dépose qui est de 20 mm/s. En aval du point de dépose, un élément de refroidissement 14 est appliqué sur le fil de manière à appliquer sur ce dernier une pression de 10KPa. Exemple 2 de réalisation d'un pli de nappe de fils torsadés En utilisant un dispositif analogue au précédent, permettant la dépose simultanée de 23 fils, un pli de nappe de fils torsadés destinée à renforcer un coin de porte, tel qu'illustré sur la représentation schématique de la Figure 3, est réalisé : sur un angle de 90 , un arc de cercle de diamètre interne égal à 95 mm et de diamètre externe égale à 475 mm est réalisé par dépose de fils de carbone de 12K et de 446 tex (IM7-6000 de Hexcel) torsadés avec une torsion de 17 t/m. Le pas de dépose, espace entre les fibres médianes de deux fils consécutifs, est de 1,65 mm. La dépose est réalisée sur un film de résine époxy (Hexply 8552, de la société Hexcel) de densité surfacique égale à 72 g/m2. Le pli obtenu présente une épaisseur moyenne de 0,25 mm. Exemple 3 de réalisation d'une pièce de type chape de bielle Une pièce est réalisée conformément au procédé de l'invention et ses propriétés mécaniques sont comparées à trois autres pièces obtenues selon d'autres procédés. a) chape de bielle fabriquée selon le procédé de l'invention Une pièce conforme à la pièce présentée Figure 9A et 9B est réalisée par drapage de plis de nappe unidirectionnelle et de plis de nappe de fils torsadés réalisés conformément à l'exemple 1 au niveau des deux ouvertures 100 et 101, 25 de manière à obtenir une orientation des fibres de 50 / 40 / 10. 27 plis de nappes torsadées sont utilisés : ces plis sont réalisés par dépôt d'une spirale de 205 g/m2 de fils de carbone HTA 5131 3K de diamètre interne de 22 mm et de diamètres externes évolutifs comme présenté Figure 10, sur un papier silicone poudré à 10 g/m2 avec une résine époxy contenant un durcisseur 30 (E01, de la société Hexcel). Le dépôt est alors recouvert d'un autre papier siliconé identique. Les deux papiers sont, bien entendu, retirés avant drapage. Les nappes unidirectionnelles utilisée sont constituées à partir de fils de carbone HTA 5131 6K, et ont une masse surfacique de 264g/m2 ou de 105gm2. Sur une face de la nappe un fil thermocollant de la famille des polyesters s'étendant transversalement aux fils de carbone, est déposé avec un pas d'espacement de 50 mm. Chacune des faces de l'ensemble nappe de fils de carbone, fils thermocollant est recouvert d'une poudre de résine epoxy E01 (Hexcel), à raison de 2 fois 10g/me. Ces nappes unidirectionnelles sont empilées selon une séquence A correspondant à 1053g/m2 présentée dans le TABLEAU 1 ci-après. TABLEAU 1 Angle glrn2 45 105 0 264 135 105 90 105 135 105 0 264 45 105 } A 14 séquences A et 27 plis de nappe de fils torsadés sont empilées pour la réalisation de la pièce composite. Les plis de nappe de fils torsadés sont insérés au sein des séquences A comme présenté Figure 10 qui montre l'empilement de plis réalisé. b) exemple comparatif Cl Une pièce conforme à la pièce présentée Figure 11 est réalisée par drapage de plis de tissus, de manière à obtenir une orientation des fibres de 50 / 40 / 10. Les plis de tissus utilisés sont les suivants : ^ Tissu B (Taffetas 205g/m2 de fils de carbone en chaine et en trame 3K HR poudré avec Hexcel E01 10 g/m2) ^ Tissu C (Taffetas Unidirectionnel 290g/m2 6K de fils de carbone HR en chaine, Verre E 34Tex en trame, poudré avec Hexcel E01 2x10g/m2) Le TABLEAU 2 ci-après présente les différents plis utilisés. TABLEAU 2 Masse totale glm2 % 0 28 plis de G1157 + 19 demi-plis de GB201 10067,5 49,8 45 1135 40 plis de GB201 8200 40,6 90 19 demi-plis de GB201 1947,5 9,6 25 Le TABLEAU 3 ci-après présente les étapes d'empilement mises en oeuvre pour la réalisation de la pièce. TABLEAU 3 0190 1 GB201 B 451135 ' GB201 B 451135 1 GB201 B 451135 G B201 B 451135 ' GB201 B 451135 ' GB201 B 451135 ' G B201 B 0190 GB201 ----X1#90---- _--GB.204- 'Symétrie 1-- Angle ( ) Tissu 451135 GB201 0190 GB201 0 G1157 . GI157 GB201 0 451135 } B c) exemple comparatif C2 Une pièce conforme à la pièce présentée Figure 11 est réalisée par drapage de plis de nappe unidirectionnelle par empilement de 19 séquences A telles que décrites à l'exemple 3 a), de manière à obtenir une orientation des fibres de 50 / 40 / 10. d) exemple comparatif C3 Une pièce conforme à la pièce présentée Figure 9A et 9B est réalisée conformément à l'exemple 3 a), de manière à obtenir une orientation des fibres de 50 / 40 / 10, en remplaçant les plis de nappe de fils torsadés au niveau des deux ouvertures 100 et 101 par des disques de diamètre interne de 22 mm et de diamètres externes évolutifs comme présenté Figure 12, découpés dans une nappe tissée de 205g/m2 Tissu B (Taffetas 205g/m2 3K HR) E01 2x10g/m2. L'orientation des disques, l'évolution de leur diamètre externe, ainsi que les empilements réalisés sont présentés Figure 12. Pour chacun des exemples ci-dessus, les étapes d'empilement sont réalisées dans un moule en deux parties, de forme adaptée à la pièce à réaliser et la pièce finale est ensuite obtenue selon un procédé RTM en appliquant les étapes successives suivantes : 5 10 15 20 - Avant l'injection : ^ Branchement d'une pompe à vide à l'une des extrémités du moule pour vérifier le compactage de la préforme afin d'appréhender les chemins préférentiels de résine. • Montée en température sous presse : 5 C/min - Injection ^ L'injection se fait par l'intermédiaire de bouchon présent sur le moule, avec une résine Hexcel RTM6 ^ Pression d'entrée : 2,5 bar ^ Vide en sortie : 5 mbar - Cuisson ^ Cuisson : 2h00 à 180 C - Refroidissement avant démoulage : • Pente de refroidissement : 5 C/min Les pièces finales obtenues présentent les caractéristiques suivantes présentées TABLEAU 4. TABLEAU 4 Pièce Masse Variation de masse Taux volumiques de fibres Chape de bielle 154g -15% 61% fabriquée selon le procédé de l invention Exemple 182 g référence 61 comparatif Cl Exemple 183 g +1% 61 % comparatif C2 Exemple 154 -15% 61 % comparatif C3 Des tests mécaniques sont réalisés sur chacune des pièces en positionnant la pièce entre deux Mors de serrage reliés par des vis permettant le serrage de la pièce entre les deux mors. Une charge de traction est appliquée sur la pièce en utilisant un dispositif tel qu'illustré Figure 13. Une jauge de repérage 110, portée par un ruban adhésif indéformable 111, est positionnée sur un bord latéral 112 de la pièce, au moyen d'une colle, de manière à coïncider avec un repère 113 directement porté sur la pièce, comme illustré Figure 14. Le ruban adhésif est ensuite oté, la jauge restant alors collée sur la pièce. Des talons de verre 121 et 122 sont ensuite collés de part est d'autres de la pièce sur sa partie centrale 123, comme illustré Figure 15. Ces talons servent à maintenir encastrée la partie centrale de la pièce, ils sont en verre, référence Hexcel 914/644. La colle est la Structil Hysol EA 9321. La polymérisation de la colle est effectuée à température ambiante pendant 10 jours. Les essais sont réalisés de la façon suivante : - Conditions d'essais ^ Dartec 30 T Capteur 10 T ^ Matériel d'acquisition des déformations HBM Spider 8 ^ Jauges Vishay 062UW 350 ^ Vitesse d'avance de la traverse : 0,016 mm / s soit 0,96 mm/min - Procédure • Mise en place de la pièce dans les mors de serrage. Serrage des 6 vis au couple de 10 DaN/Vis ^ Mise en place des mors + pièce dans la chape ^ Positionnement de la traverse de la Dartec pour permettre la mise en place de l'axe Titane reliant la Z.O. et la chape de visualisation ^ Mise à Zéro des déformations des jauges ^ Lancement de l'essai en traction Les résultats mécaniques obtenus sont présentés dans le TABLEAU 5 ci après. TABLEAU 5 Charge moyenne à Charge à Rupture Ecart Coefficient rupture en KN relative (par rapport T YPe en de variation à l'ex comparatif KN Cl) ex comparatif Cl 136,5 1 3,2 2,3% ex comparatif C2 134, 8 -1,20% 9,7 7,2% ex comparatif C3 127,1 -6,90% 12,2 9,6% bielle selon 148, 4 +8,7% 12 8,1% l'invention Les Figures 16A et 16B présentent respectivement des photos des pièces selon l'exemple comparatif Cl et selon l'invention, après l'essai en traction. Les propriétés mécaniques des fils tordus ont été vérifiées indépendamment des essais précités. Les essais ont été réalisés selon les tests standards décrits dans le TABLEAU 6, avec des éprouvettes réalisées à base de préimprégnés unidirectionnels de fils de carbone Hexcel IMA GS 12K, lot n 3733-6G, à 268g/m2, imprégnés avec une résine: Hexcel M21E, lot n 71087-71088. Les nappes préimprégnées utilisés pour effectuer les plaques testées ont été réalisées avec des fils non tordus et tordus à 17t/m selon le mode de l'invention. Ces nappes ont été empilées puis cuites selon les recommandations décrites dans les normes citées. Le lot 1 correspond à l'utilisation de fils non tordus. Le lot 2 correspond à l'utilisation de fils tordus à 17 tours/mètre. Le TABLEAU 6 présente les tests réalisés et les résultats obtenus. 2325 TABLEAU 6 Test T/conditions Lot Moyenne E.Type % Résistance à la traction [MPa] TA/sec 1 100 7,4 [0]8, EN 2561 A TA/sec 2 113 2,8 Module en traction [GPa] TA/sec 1 100 1,2 [0]8, EN 2561 A TAlsec 2 102 1, 4 Résistance en compression [MPa] TA/sec 1 100 19,2 [0]8, EN 2850 B TA/sec 2 104 9,0 Module en Compression [GPa] TAlsec 1 100 2,7 [0]8, EN 2850 B TA/sec 2 94 1,7 TNsec 1 100 4,2 Résistance ILSS [MPa] TA/sec 2 113 5,2 [0]8, EN 2563 120 C/sec 1 100 1,1 120 C/sec 2 108 3,2 Les valeurs présentées sont normalisées à des taux volumiques de fibres de 5 60% et normalisées par rapport aux valeurs obtenues dans le cas des fils non torsadés. Aucune chute significative des propriétés mécaniques n'est observée en tordant les fils à 17t/m. 24 10 REVENDICATIONS 1 - Procédé de fabrication d'une pièce composite composée d'un ensemble de nappes de fils de renfort superposées inclues, en partie au moins, dans une matrice polymérique, ladite pièce présentant au moins une zone courbe, dans lequel sont mises en oeuvre des étapes de drapage ou d'empilement de pli caractérisé en ce que, dans au moins une région adjacente à une zone courbe, au moins une étape d'empilement ou de drapage est réalisée avec un pli en matériau composite, comprenant une nappe, nommée nappe de fils torsadés, composée d'au moins un fil de renfort torsadé. 2 - Procédé selon la revendication 1 caractérisé en ce que la zone courbe correspond à un bord courbe de la pièce et en ce que les fils de renfort torsadés de la nappe de fils torsadés s'étendent selon une trajectoire sensiblement parallèle au bord courbe. 3 - Procédé selon la revendication 2 caractérisé en ce que le bord courbe 15 délimite une ouverture. 4 - Procédé selon l'une des revendications 1 à 3 caractérisé en ce que, dans la nappe de fils torsadés, le fil est torsadé de façon à au moins compenser les différences de longueur que présentent les trajectoires extrêmes du fil de part et d'autre de sa largeur mesurée parallèlement à la surface de la nappe. 20 5 - Procédé selon l'une des revendications 1 à 4 caractérisé en ce que dans la nappe de fils torsadés, le ou les fils de renfort présente(nt) une torsion minimale correspondant à 1 tour par longueur de trajectoire égale à n/2 x rayon minimal de la trajectoire interne du fil, soit une torsion par mètre de 1000/(n/2 x rayon minimal en mm de la trajectoire interne du fil) . 25 6 - Procédé selon l'une des revendications 1 à 4 caractérisé en ce que dans la nappe de fils torsadés, le ou les fils de renfort présente(nt) une torsion de 10 à 100t/m. 7 - Procédé selon l'une des revendication 1 à 6 caractérisé en ce que la nappe de fils torsadés est réalisée avec au moins un fil de carbone de 3K et de 200 tex 30 présentant une torsion de 10 à 70t/m, préférentiellement de 15 à 40t/m, notamment lorsque le rayon interne minimal de la trajectoire du fil est compris dans la gamme allant de 10 à 500 mm. 8 - Procédé selon l'une des revendication 1 à 6 caractérisé en ce que la nappede fils torsadés est réalisée avec au moins un fil de carbone de 6K et de 223 tex présentant une torsion de 15 à 80t/m, préférentiellement de 50 à 70t/m, notamment lorsque le rayon interne minimal de la trajectoire du fil est compris dans la gamme allant de 10 à 500 mm. 9 - Procédé selon l'une des revendication 1 à 6 caractérisé en ce que la nappe de fils torsadés est réalisée avec au moins un fil de carbone de 6K et de 400 tex présentant une torsion de 15 à 80t/m, préférentiellement de 40 à 60t/m, notamment lorsque le rayon interne minimal de la trajectoire du fil est compris dans la gamme allant de 10 à 500 mm. 10 - Procédé selon l'une des revendication 1 à 6 caractérisé en ce que la nappe de fils torsadés est réalisée avec au moins un fil de carbone de 12K et de 446 tex présentant une torsion de 10 à 80t/m, préférentiellement de 10 à 60t/m est déposé, notamment lorsque le rayon interne minimal de la trajectoire du fil est compris dans la gamme allant de 10 à 500 mm. 11 - Procédé selon l'une des revendications 1 à 10 caractérisé en ce que les plis sont composés de fils de renfort en un matériau choisi parmi les matériaux suivants : carbone, verre, aramide, silice, céramique et leurs mélanges. 12 - Procédé selon l'une des revendications 1 à 11 caractérisé en ce que le ou les plis sont composés d'au moins un fil de renfort constituant une nappe, le caractère cohérent de chaque pli étant assuré par un liant polymérique choisi parmi les polymères thermodurcissables, les polymères thermoplastiques et les mélanges desdits polymères, éventuellement sous la forme de poudre, de résine auto-adhésive ou hot-meit ou de voile. 13 - Procédé selon l'une des revendications 1 à 12 caractérisé en ce que, l'ensemble des plis comprend un pourcentage en masse de liant polymérique par rapport à la masse totale des plis (c'est-à-dire fils de renfort + liant polymérique) est compris dans la gamme allant de 0,1 à 25 %, et avantageusement de 3 à 10 %. 14 - Procédé selon l'une des revendications 1 à 12 caractérisé en ce que l'ensemble des plis comprend un pourcentage en masse de liant polymérique par rapport à la masse totale des plis (c'est-à-dire fils de renfort + liant polymérique) est compris dans la gamme allant de 20 à 60 %, et avantageusement de 30 à 40 %. 15 - Procédé selon l'une des revendications 1 à 14 caractérisé en ce que la nappe de fils torsadés est composée d'un seul fil torsadé déposé bord à bord selon des trajectoires sensiblement parallèles les unes aux autres ou d'une série de fils torsadés s'étendant sensiblement parallèlement les uns aux autres et de façon jointive. 16 - Procédé selon l'une des revendications 1 à 15 caractérisé en ce que la nappe de fils torsadés est composée d'une spirale de fils torsadés, chaque spire étant jointive avec la suivante. 17 - Procédé selon l'une des revendications 1 à 16 caractérisé en ce qu'il 10 comprend des étapes d'empilement ou de drapage de plis de nappes unidirectionnelles, de multiaxiaux ou de tissus. 18 - Procédé selon la revendication 17 caractérisé en ce que les étapes d'empilement ou de drapage de plis de nappes unidirectionnelles, de multiaxiaux ou de tissus sont réalisées en orientant les fils des nappes, de manière à obtenir 15 des pourcentages massiques de fibres au sein de la pièce composite, orientées dans les directions faisant un angle de 0 , 45 ou 135 , et 90 avec l'axe principal de la pièce, de 25/50/25, 40/40/20, 50/40/10 ou 10/80/10. 19 - Procédé selon l'une des revendications 1 à 18 caractérisé en ce que la pièce est une chape de bielle ou attache de bielle. 20 20 - Procédé selon l'une des revendications 1 à 19 caractérisé en ce que la pièce est un élément de renfort d'encadrement pour coin de porte, trappe d'accès, trou d'homme ou trappe de visite, un encadrement de hublot ou de pare-brise, un alésage pour assemblage, une pièce d'attache ou une pièce comportant une zone d'introduction de charge, telle qu'une zone de fixation. 25 21 - Pièce en matériau composite susceptible d'être obtenue selon le procédé selon l'une des revendications 1 à 20. 22 - Pièce en matériau composite composée d'un ensemble de nappes de fils de renfort superposées inclues, en partie au moins, dans une matrice polymérique, ladite pièce présentant au moins une zone courbe, caractérisée en 30 ce que, au moins une région adjacente à une zone courbe, comporte une nappe, nommée nappe de fils torsadés, composée d'au moins un fil de renfort torsadé. 23 - Pièce selon la revendication 22 caractérisée en ce que la zone courbe correspond à un bord courbe de la pièce et en ce que les fils de renfort torsadésde la nappe de fils torsadés s'étendent selon une trajectoire sensiblement parallèle au bord courbe. 24 - Pièce selon la revendication 23 caractérisée en ce que le bord courbe délimite une ouverture. 25 - Pièce selon l'une des revendications 22 à 24 caractérisée en ce que dans la nappe de fils torsadés, le fil est torsadé de façon à au moins compenser les différences de longueur que présentent les trajectoires extrêmes du fil de part et d'autre de sa largeur mesurée parallèlement à la surface de la nappe. 26 - Pièce selon l'une des revendications 22 à 25 caractérisée en ce que dans la nappe de fils torsadés, le fil de renfort présente une torsion minimale correspondant à 1 tour par longueur de trajectoire égale à Tr/2 x rayon minimal de la trajectoire interne du fil, soit une torsion par mètre de 1000/(n/2 x rayon minimal en mm de la trajectoire interne du fil). 27 - Pièce selon l'une des revendications 22 à 26 caractérisée en ce que dans 15 la nappe de fils torsadés, le ou les fils de renfort présente(nt) une torsion de 10 à 100t/m. 28 - Pièce selon l'une des revendication 22 à 27 caractérisée en ce que la nappe de fils torsadés est constituée d'un fil ou d'une série de fils de carbone de 3K et de 200 tex présentant une torsion de 10 à 70t/m, préférentiellement de 15 à 20 40t/m, notamment lorsque le rayon interne minimal de la trajectoire du fil est compris dans la gamme allant de 10 à 500 mm. 29 - Pièce selon l'une des revendication 22 à 27 caractérisée en ce que la nappe de fils torsadés est constituée d'un fil ou d'une série de fils de carbone de 6K et de 223 tex présentant une torsion de 15 à 80t/m, préférentiellement de 50 à 25 70t/m, notamment lorsque le rayon interne minimal de la trajectoire du fil est compris dans la gamme allant de 10 à 500 mm. 30 - Pièce selon l'une des revendication 22 à 27 caractérisée en ce que la nappe de fils torsadés est constituée d'un fil ou d'une série de fils de carbone de 6K et de 400 tex présentant une torsion de 15 à 80t/m, préférentiellement de 40 à 30 60t/m, notamment lorsque le rayon interne minimal de la trajectoire du fil est compris dans la gamme allant de 10 à 500 mm. 31 - Pièce selon l'une des revendication 22 à 27 caractérisée en ce que la nappe de fils torsadés est constituée d'un fil ou d'une série de fils de carbone de12K et de 446 tex présentant une torsion de 10 à 80t/m, préférentiellement de 10 à 60t/m est déposé, notamment lorsque le rayon interne minimal de la trajectoire du fil est compris dans la gamme allant de 10 à 500 mm. 32 - Pièce selon l'une des revendications 22 à 31 caractérisée en ce que les nappes en matériau composite sont composées de fils de renfort en un matériau choisi parmi les matériaux suivants : carbone, verre, aramide, silice, céramique et leurs mélanges. 33 - Pièce selon l'une des revendications 22 à 32 caractérisée en ce que la matrice polymérique est choisie parmi les polymères thermodurs, les polymères 10 thermoplastiques et les mélanges desdits polymères. 34 - Pièce selon l'une des revendications 22 à 33 caractérisée en ce que, le pourcentage en masse de matrice polymérique par rapport à la masse totale de la pièce est compris dans la gamme allant de 20 à 60 %, et avantageusement de 30 à40%. 15 35 - Pièce selon l'une des revendications 22 à 34 caractérisée en ce que la nappe de fils torsadés est composée d'un seul fil torsadé déposé bord à bord selon des trajectoires sensiblement parallèles les unes aux autres ou d'une série de fils torsadés s'étendant sensiblement parallèlement les uns aux autres et de façon jointive. 20 36 - Pièce selon l'une des revendications 22 à 35 caractérisée en ce que la nappe de fils torsadés est composée d'une spirale de fils torsadés, chaque spire étant jointive avec la suivante. 37 - Pièce selon l'une des revendications 22 à 36 caractérisée en ce qu'au moins une partie des nappes constitutives de la pièce sont des nappes 25 unidirectionnelles, de multiaxiaux ou de tissus. 38 - Pièce selon la revendication 37 caractérisée en ce que les orientations des nappes unidirectionnelles, de multiaxiaux ou de tissus sont choisies, de manière à obtenir des pourcentages massiques de fibres au sein de la pièce composite, orientées dans les directions faisant un angle de 0 , 45 ou 135 , et 90 avec l'axe 30 principal de la pièce, respectivement de 25/50/25, 40/40/20, 50/40/10 ou 10/80/10. 39 - Pièce selon l'une des revendications 22 à 38 se présentant sous la forme d'une chape de bielle ou attache de bielle. 40 - Pièce selon l'une des revendications 22 à 39 se présentant sous la forme d'un élément de renfort d'encadrement pour coin de porte, trappe d'accès, trou d'homme ou trappe de visite, d'un encadrement de hublot ou de pare-brise, d'un alésage pour assemblage, d'une pièce d'attache ou d'une pièce comportant une zone d'introduction de charge, telle qu'une zone de fixation.